(57)【要約】【課題】  Ｗ／Ｏエマルジョンを経由して製造される球状金属酸化物において、Ｗ／Ｏエマルションを形成させるために使用した界面活性剤を吸着していないため、化粧品や樹脂等への添加剤として有用な多孔質球状金属酸化物の製造方法を提供する。【解決手段】  Ｗ／Ｏエマルションを形成した後に、Ｗ相をゲル化させ、その後親水性溶媒と水を添加することでＷＯ相を分離し、Ｏ相とＷ相が２相に分離した状態において５０℃以上に加熱することにより、ゲル中に吸着している界面活性剤をＯ相に抽出する。その後、デカンテーション等によりＯ相とＷ相に分離すると、多孔質金属酸化物の分散した水性分散液が得られる。これを必要に応じて、疎水化処理、濾過、乾燥等の処理に供すればよい。また分離されたＯ相は、Ｗ／Ｏエマルション形成の際の有機溶媒として再利用できる。【選択図】  なし【特許請求の範囲】
【請求項１】
ＨＬＢが２０以下の界面活性剤の存在下、金属酸化物水性ゾル及び／又は金属オキソ酸アルカリ金属塩水溶液からなるＷ相と、疎水性有機溶媒を主成分とするＯ相からなるＷ／Ｏエマルションを形成し、Ｗ相のゲル化後、水溶性有機溶媒と水を添加してＷ相とＯ相とに分離させ、その後少なくともＷ相を５０℃以上に加温した後、Ｗ相を回収する工程を含む、球状金属酸化物の製造方法。
【請求項２】
分離したＯ相を、球状金属酸化物の製造におけるＷ／Ｏエマルション用の疎水性有形溶媒及び界面活性剤として再利用する請求項１の製造方法。
【発明の詳細な説明】
【技術分野】
【０００１】
本発明は、多孔質球状金属酸化物の製造方法に関する。
【背景技術】
【０００２】
多孔質球状金属酸化物は、吸油量が高く、滑り性が良いという理由から、ファンデーション等の化粧品用の添加剤として有用に用いられる。また、樹脂へ添加する用途としては、アンチブロッキング剤や艶消し剤等として、有用に用いられる。
【０００３】
多孔質球状金属酸化物の製造方法としては、界面活性剤を使用し、金属酸化物ゾルからなるＷ相を有機溶媒相に分散させ、Ｗ／Ｏエマルションを形成後、球状のＷ相をゲル化させる方法が知られている。この方法により得られた球状金属酸化物は、円形度が高いものが得られ、また各種製造条件を制御することで、細孔径や比表面積、細孔容量を変化させることが可能である。（特許文献１、２）
【先行技術文献】
【特許文献】
【０００４】
【特許文献１】特開２０００−１４３２２８号公報
【特許文献２】特許第４９６０５３４号公報
【発明の概要】
【発明が解決しようとする課題】
【０００５】
化粧品等の肌に触れる用途に多孔質球状金属酸化物を用いる場合には、含まれる不純物により、肌への刺激性や生体への毒性が問題となる。また、樹脂等への添加する用途においては、多孔質金属酸化物に含まれる不純物が溶出してくることで、樹脂の透明性を悪化させるといった問題が生じる。
【０００６】
多孔質球状金属酸化物の製造において、Ｗ／Ｏエマルションを形成させるためには、上記の通り界面活性剤を添加する必要がある。界面活性剤の中には、皮膚に対して悪影響を与える可能性の指摘されるものや、樹脂の透明性を悪化させる物があり、これらが多孔質金属酸化物に不純物として残存することが問題となる場合がある。
【０００７】
そこで、本発明は、Ｗ／Ｏエマルジョンを経由して製造される球状金属酸化物において、Ｗ／Ｏエマルションを形成させるために使用した界面活性剤を吸着していないため、化粧品や樹脂等への添加剤として有用な球状金属酸化物を提供することにある。
【０００８】
またＯ相を形成させるためには、有機溶媒や界面活性剤が必要であり、その調達コストや破棄コストも相当なものに及ぶ。本発明の副次的目的は、該コストを削減することにもある。
【課題を解決するための手段】
【０００９】
本発明者らは、上記の課題を解決するために鋭意検討を重ねた結果、Ｗ／Ｏエマルションを形成した後に、Ｗ相をゲル化させ、その後親水性溶媒と水を添加することで解乳し、Ｏ相とＷ相が２相に分離した状態において加熱、混合することにより、ゲル中に吸着している界面活性剤をＯ相に抽出させることができ、これによって、上記課題を解決できることを見出し、本発明を完成させるに至った。
【００１０】
すなわち、本発明は、ＨＬＢが２０以下の界面活性剤の存在下、金属酸化物水性ゾル及び／又は金属オキソ酸アルカリ金属塩水溶液からなるＷ相と、疎水性有機溶媒を主成分とするＯ相からなるＷ／Ｏエマルションを形成し、Ｗ相のゲル化後、水溶性有機溶媒と水を添加してＷ相とＯ相とに分離させ、その後少なくともＷ相を５０℃以上に加温した後、Ｗ相を回収する工程を含む、球状金属酸化物の製造方法である。
【００１１】
また第二の発明は、分離したＯ相を、球状金属酸化物の製造におけるＷ／Ｏエマルション用の疎水性有形溶媒及び界面活性剤として再利用する請求項１の製造方法である。
【発明の効果】
【００１２】
本発明の製造方法によれば、界面活性剤を吸着していない球状多孔質金属酸化物を容易に製造することができる。このような球状多孔質金属酸化物は、化粧品等への添加剤として用いた場合には、肌への刺激性や毒性が問題となることがなく、また樹脂等への添加剤として使用した場合には、透明性等に影響を与えることがないため、極めて有用に用いることができる。
【００１３】
さらに回収されたＯ相を再利用することにより、疎水性有形溶媒及び界面活性剤の使用量の削減も計ることが可能である。
【発明を実施するための形態】
【００１４】
以下に示す形態は本発明の例示であり、本発明がこれらの形態に限定されるものではない。また、特に断らない限り、数値範囲について「Ａ〜Ｂ」という表記は「Ａ以上Ｂ以下」を意味するものとする。かかる表記において数値Ｂのみに単位を付した場合には、当該単位が数値Ａにも適用されるものとする。以下本発明の製造方法について、工程毎に説明を行う。
【００１５】
（金属酸化物水性ゾル生成工程）
まずＷ相を金属酸化物の水性ゾルとする場合を述べる。当該金属酸化物ゾルの製造方法は、特に限定されず、公知の方法により行うことができる。該金属酸化物ゾル作成の原料としては、金属アルコキシド；ケイ酸アルカリ金属塩等の金属オキソ酸アルカリ金属塩；無機酸又は有機酸の水溶性塩等の各種水溶性金属塩；等を水に溶解させて使用することができる。
【００１６】
本発明の球状金属酸化物の製造において好ましく使用可能な金属アルコキシドを具体的に例示すると、テトラメトキシシラン、テトラエトキシシラン、トリエトキシアルミニウム、トリイソプロポキシアルミニウム、テトライソプロポキシチタン、テトラブトキシチタン、テトラプロポキシジルコニウム、テトラブトキシジルコニウム等が挙げられる。
【００１７】
本発明の球状金属酸化物の製造において好ましく使用可能な金属オキソ酸アルカリ金属塩の一例としては、ケイ酸カリウム、ケイ酸ナトリウム等のケイ酸アルカリ金属塩が挙げられ、化学式は、下記の式（２）で示される。
【００１８】
ｍ（Ｍ２Ｏ）・ｎ（ＳｉＯ２）      （２）
［式（２）中、ｍ及びｎはそれぞれ独立に正の整数を表し、Ｍはアルカリ金属原子を示す。］
本発明の球状金属酸化物の製造において使用可能な他の金属オキソ酸アルカリ金属塩としては、アルミン酸、バナジン酸、チタン酸、タングステン酸等の金属オキソ酸のアルカリ金属塩、好ましくはナトリウム塩、及びカリウム塩が挙げられる。
【００１９】
本発明の球状金属酸化物の製造において好ましく使用可能な、無機酸又は有機酸の水溶性金属塩としては、塩化鉄（ＩＩＩ）、塩化亜鉛、塩化錫（ＩＩ又はＩＶ）、塩化マグネシウム、塩化銅（ＩＩ）、硝酸マグネシウム、硝酸亜鉛、硝酸カルシウム、硝酸バリウム、硝酸ストロンチウム、硝酸鉄（ＩＩＩ）、硝酸銅（ＩＩ）、酢酸マグネシウム、酢酸カルシウム、塩化バナジウム（ＩＶ）等が挙げられる。
【００２０】
上記の金属酸化物ゾル作成の原料のなかでも、安価な点でケイ酸アルカリ金属塩を好適に用いることができ、更には入手が容易であるケイ酸ナトリウムが好適である。以下、金属酸化物ゾル作成の原料としてケイ酸ナトリウムを用い、金属酸化物としてシリカを製造する形態を代表例として説明するが、他の金属源を用いた場合でも、公知の方法で水性ゾルの作成及びゲル化を行うことができる。
【００２１】
ケイ酸ナトリウム等のケイ酸アルカリ金属塩を用いて金属酸化物水性ゾルを得る場合には、ケイ酸アルカリ金属塩の水溶液（注：市販もされている）を塩酸、硫酸等の鉱酸で中和する方法や、あるいは対イオンが水素イオン（Ｈ＋）とされている陽イオン交換樹脂（以下、「酸型陽イオン交換樹脂」ということがある。）を用いる方法によって、ケイ酸アルカリ金属塩水溶液中のアルカリ金属原子を水素原子で置換することで、シリカゾルを調製することができる。
【００２２】
上記の酸により中和することによってシリカゾルを調製する方法としては、酸の水溶液に対して、該水溶液を撹拌しながらケイ酸アルカリ金属塩の水溶液を添加する方法や、酸の水溶液とケイ酸アルカリ金属塩の水溶液とを配管内で衝突混合させる方法が挙げられる（例えば特公平４−５４６１９号公報参照）。用いる酸の量は、ケイ酸アルカリ金属塩のアルカリ金属分に対する水素イオンのモル比として、１．０５〜１．２とすることが望ましい。酸の量をこの範囲にした場合には調製したシリカゾルのｐＨは、１〜３程度となる。
【００２３】
上記の酸型陽イオン交換樹脂を用いてシリカゾルを調製する方法は、公知の方法により行うことができる。例えば、酸型陽イオン交換樹脂を充填した充填層に適切な濃度のケイ酸アルカリ金属塩の水溶液を通過させる手法、あるいは、ケイ酸アルカリ金属塩の水溶液に、酸型陽イオン交換樹脂を添加及び混合し、アルカリ金属イオンを陽イオン交換樹脂に化学吸着させて溶液中から除去した後に濾別するなどして酸型陽イオン交換樹脂を分離する手法等が挙げられる。その際に、用いる酸型陽イオン交換樹脂の量は、溶液に含まれるアルカリ金属を交換可能な量以上とする必要がある。
【００２４】
上記の酸型陽イオン交換樹脂としては、公知のものを特に制限なく使用することができる。例えば、スチレン系、アクリル系、メタクリル系等のイオン交換樹脂であって、イオン交換性基としてスルフォン酸基やカルボキシル基を有するものを用いることができる。このうち、スルフォン酸基を有する、いわゆる強酸型の陽イオン交換樹脂を好適に用いることができる。
【００２５】
なお、上記の酸型陽イオン交換樹脂は、アルカリ金属の交換に使用した後に、公知の方法、例えば硫酸や塩酸を接触させることで再生処理を行うことができる。再生に用いる酸の量は、通常は、イオン交換樹脂の交換容量に対して２〜１０倍の量が用いられる。
【００２６】
上記の方法により作成したシリカゾルの濃度としては、ゲル化が比較的短時間で完了し、またシリカ粒子の骨格構造の形成を十分なものとして乾燥時の収縮を抑制するためには、シリカ分の濃度（ＳｉＯ２換算濃度）として５０ｇ／Ｌ以上とすることが好ましい。その一方で、シリカ粒子の密度を相対的に小さくして、単位重量当たりの細孔容量を大きくするためには、１６０ｇ／Ｌ以下とすることが好ましく、１００ｇ／Ｌ以下とすることがより好ましい。
【００２７】
（金属オキソ酸アルカリ金属塩水溶液）
Ｗ相を金属オキソ酸アルカリ金属塩とする場合には、上述したのと同様の金属オキソ酸アルカリ金属塩を水に溶解し水溶液とすればよい。濃度についても同様である。またケイ酸ナトリウムのように市販品がある場合にはそれをそのまま、或いは希釈して使用すればよい。
【００２８】
なおこの方法では、以下に述べるＷ／Ｏエマルション形成工程後に、Ｗ相のゾル化とゲル化が連続的に行なわれるものである。
【００２９】
（Ｗ／Ｏエマルション形成工程）
本発明の製造方法においては、Ｗ／Ｏエマルションを形成する工程を含む。すなわち、上述した金属酸化物ゾル、若しくは金属オキソ酸アルカリ金属塩を分散質、疎水性溶媒を分散媒としてエマルション形成させる。このようなＷ／Ｏエマルションを形成することにより、分散質は表面張力等により球状になるので、該球状形状でゲル化させることにより、球状のゲル化体を得ることができる。このように、Ｗ／Ｏエマルションを形成するエマルション形成工程を経ることにより、高い円形度を有する多孔質球状金属酸化物を製造することが可能になる。
【００３０】
本発明の製造方法においては、Ｗ／ＯエマルションのＷ相としては、前述した金属酸化物水性ゾル及び／又は金属オキソ酸アルカリ金属塩の水溶液を用いる。
【００３１】
本発明の球状金属酸化物の製造において、Ｗ／ＯエマルションのＯ相に用いる疎水性溶媒としては、金属酸化物水性ゾル及び／又は金属オキソ酸アルカリ金属塩水溶液とエマルションを形成できる程度の疎水性を有した溶媒であれば良い。そのような溶媒としては、例えば、炭化水素類やハロゲン化炭化水素類等の有機溶媒を使用することが可能である。より具体的にはヘキサン、ヘプタン、オクタン、ノナン、デカン、ジクロロメタン、クロロホルム、四塩化炭素、ジクロロプロパン等が挙げられる。これらの中でも、適度な粘度を有するヘキサン、ヘプタンを特に好適に用いることができる。なお必要に応じて、複数の溶媒を混合して用いてもよい。また水性シリカゾルとＷ／Ｏエマルションを形成できる範囲であれば、低級アルコール類などの親水性溶媒を併用する（混合溶媒として使用する）ことも可能である。
【００３２】
使用する疎水性溶媒の量は、エマルションがＷ／Ｏ型となる程度の量であれば特に限定されることはない。ただし、一般的には、Ｗ相の１体積部に対して疎水性溶媒が１〜１０体積部程度となる量を使用する。
【００３３】
本発明の製造方法においては、上記のＷ／Ｏエマルションを形成する際に、界面活性剤が添加される。使用する界面活性剤としては、アニオン系界面活性剤、カチオン系界面活性剤、及びノニオン系界面活性剤のいずれも使用することが可能である。これらの中でも、Ｗ／Ｏエマルションを形成しやすい点で、ノニオン系界面活性剤が好ましい。
【００３４】
本発明の製造方法においては、金属酸化物ゾルや金属オキソ酸アルカリ金属塩溶液が水性であるため、上記界面活性剤の親水性及び疎水性の程度を示す値であるＨＬＢ値が２０以下のものが用いられる。ＨＬＢ値がこの範囲を超えて大きくなると、界面活性剤が親水性となるため、後述する界面活性剤の疎水性溶媒への加熱による抽出除去の際に、抽出を行うことが困難となり、本発明の界面活性剤を吸着していない球状金属酸化物が得られなくなる。Ｗ／Ｏエマルションを好適に作成するためには、３以上５以下のＨＬＢ値の界面活性剤を用いることができる。
【００３５】
なお本発明において「ＨＬＢ値」とは、グリフィン法によるＨＬＢ値を意味する。上述したように、本発明においては、Ｗ／Ｏエマルションの液滴の形状によって金属酸化物粒子の形状がほぼ定められる。上記の好適な範囲内のＨＬＢ値を有する界面活性剤を使用することにより、Ｗ／Ｏエマルションを安定して存在させることが容易になる。好適に用いることのできる界面活性剤の具体的としては、ソルビタンモノオレート（ＨＬＢ：４．３）、ソルビタンモノステアレート（ＨＬＢ：４．７）、ソルビタンモノセスキオレート（ＨＬＢ：３．７）等のソルビタン脂肪酸エステルが挙げられる。
【００３６】
ＨＬＢが２０以下の界面活性剤の使用量は、Ｗ／Ｏエマルションを形成させる際の一般的な量と変わるところがない。具体的には、水性シリカゾル１００ｍｌに対して０．０５ｇ以上１０ｇ以下の範囲を好適に採用することができる。当該界面活性剤の使用量が多いと、Ｗ／Ｏエマルションの液滴がより微細になり易く、逆に界面活性剤の使用量が少ないと、Ｗ／Ｏエマルションの液滴がより大きくなり易い。したがって界面活性剤の使用量を増減することにより、球状金属酸化物の平均粒径を調整することが可能である。
【００３７】
Ｗ／Ｏエマルションを形成する際に、金属酸化物ゾル、若しくは金属オキソ酸アルカリ金属塩等を疎水性溶媒中に分散させる方法としては、Ｗ／Ｏエマルションの公知の形成方法を採用することができる。工業的な製造の容易性などの観点からは、機械乳化によるエマルション形成が好ましく、具体的には、ミキサー、ホモジナイザー等を使用する方法を例示できる。好適には、ホモジナイザーを用いることができる。分散している金属酸化物ゾル液滴の粒径が、球状金属酸化物の粒径と関係するため、目的の粒径になるように、ゾルの液的の粒径を調整することが好ましい。
【００３８】
（ゲル化工程）
本発明の製造方法においては、Ｗ／Ｏエマルションの形成後、Ｗ相のゲル化を行われる。該ゲル化は公知の方法で行うことができる。
【００３９】
Ｗ／ＯエマルションのＷ相として、金属酸化物の水性ゾルを用いる場合には、例えば高温に加熱する手法や、或いは金属酸化物ゾルｐＨをｐＨが２〜９、好ましくは４〜８、更には５〜６になるように、塩基を加える手法が挙げられる。迅速かつ低エネルギーコストでゲル化できる点で、ｐＨ調整によりゲル化を起こさせることが好ましい。
【００４０】
上記塩基の具体例としては、アンモニア；水酸化テトラメチルアンモニウム（ＴＭＡＨ）等の水酸化テトラアルキルアンモニウム類；トリメチルアミン等のアミン類；水酸化ナトリウム等の水酸化アルカリ類；炭酸ナトリウム、炭酸水素ナトリウム等のアルカリ金属炭酸塩類；及びアルカリ金属ケイ酸塩、等が挙げられる。なお、アルカリ金属ケイ酸塩によりｐＨ調整を行う場合、前記シリカ分の濃度は、水性シリカゾルの調製に使用したシリカ源と、ｐＨ調整に用いたアルカリ金属ケイ酸塩由来のシリカ分との合計濃度を意味する。
【００４１】
これらの塩基のなかでも、金属元素の混入がなく、水洗操作が不要である点で、アンモニア、水酸化テトラアルキルアンモニウム類、又はアミン類を用いることが好ましく、特にアンモニアが好ましい。アンモニアを用いる場合にはＷ／Ｏエマルション中にガスとして吹き込んでも良いし、アンモニア水として添加してもよい。ただし、ｐＨの微調製が容易な点で、アンモニア水として添加することがより好ましい。
【００４２】
また、金属オキソ酸アルカリ金属塩を用いてｐＨ調整する方法は、上記金属酸化物ゾルを調製する際に、同じ金属オキソ酸アルカリ金属塩を用いていた場合に、別途、アルカリ用の設備を要しないという利点を有する。
【００４３】
Ｗ／ＯエマルションのＷ相として、金属オキソ酸アルカリ金属塩水溶液を用いる場合には、金属オキソ酸アルカリ金属塩を含む水溶液のｐＨが２〜９、好ましくは４〜８、更には５〜６になるように、酸を加えることで行うことができる。
【００４４】
上記ゲル化の際のｐＨ調整に用いる酸を用いる具体例としては、塩酸、硫酸等の鉱酸；ギ酸、酢酸、クエン酸、シュウ酸等の有機酸；炭酸ガス等が挙げられる。
【００４５】
このようなｐＨ調整は、ミキサー等による攪拌を行いＷ／Ｏエマルション形成状態を維持しながら、塩基や酸を該エマルション中へ添加することにより容易に行うことができる。上記撹拌の強度は、Ｗ／Ｏエマルションと塩基や酸との混合が起きる程度に強ければよい。
【００４６】
なお、予め目的のｐＨになる塩基、又は酸の量を測定しておき、その量の塩基、又は酸をＷ／Ｏエマルションに加えることにより行うことが好ましい。目的のｐＨとなる塩基、又は酸の量の測定は、Ｗ／Ｏエマルションに用いる金属酸化物ゾル、又は金属オキソ酸アルカリ金属塩の水溶液を一定量分取し、ｐＨメーターによりｐＨを測定しながらゲル化に用いる塩基、又は酸を加え、目的のｐＨになる塩基、又は酸の量を測定することにより、行うことができる。
【００４７】
上記のゲル化にかかる時間は、Ｗ相の種類や温度等にもよるが、Ｗ相にシリカゾルを用い、ｐＨ５、シリカゾル中のシリカ濃度（ＳｉＯ２換算）が８０ｇ／Ｌ、温度５０℃の場合には、数分後にはゲル化が起こる。
【００４８】
またゲル化後は分散質が液体状から固体状へと変化するため、系はＷ／Ｏエマルションではなく、固体（ゲル化体）が疎水性溶媒中に分散した分散液（サスペンション）となる。
【００４９】
（ＷＯ相分離工程）
本発明の製造方法において、ゲル化に引き続き、ＷＯ相分離が行われる。ＷＯ相分離とは、前記分散溶媒をＯ相とＷ相に分離するものであり、一般的には解乳とも呼ばれている操作である。ここで前記ゲル化工程により得られたゲル化体は分離したＷ相側に存在している。本発明において当該ＷＯ相分離は、一定量の水と水溶性有機溶媒をエマルション中に加えることにより行われる。
【００５０】
上記の水溶性有機溶媒としては、アセトン、メタノール、エタノール、イソプロピルアルコール等が挙げられる。このうち、イソプロピルアルコールは、後述のシリル化処理の際にも、処理の効率を高める上で効果があるため、好適に用いることができる。
【００５１】
上記の水溶性有機溶媒の添加量としては、エマルション形成時に用いたＨＬＢが２０以下の界面活性剤の種類および量によって調整することが好ましい。例えば、界面活性剤としてソルビタンモノオレートを用いた場合には、Ｏ相の合計量に対して質量で１／６〜１／２倍程度の水溶性有機溶媒を加えることにより、好適に解乳を行うことができる。また、Ｗ相の分離に引き続き、後述の界面活性剤の抽出を行う際には、当該水溶性有機溶媒の添加量は、界面活性剤の抽出を行う際の効率に影響を与えるため、効率良く界面活性剤の抽出できるような適切な添加量に調整することが好ましい。当該抽出を効率良く行うためには、Ｏ相の合計量に対して１／６〜１／４倍程度の水溶性有機溶媒を加えることが好ましい。
【００５２】
また、水溶性有機溶媒と同時に添加される水の添加量は、Ｗ相側に含まれるゲルの流動性が保持される程度に加える必要があり、ゲルの容量に対して１／４〜２倍程度加えることが好ましい。
【００５３】
（加温（界面活性剤の抽出除去）工程）
本発明の球状金属酸化物の製造方法においては、Ｗ相の分離に引き続き、加温によって界面活性剤のＷ相への抽出除去を行う。本発明に用いられる界面活性剤は、ＨＬＢが２０以下であり、Ｗ相よりもＯ相を形成している疎水性溶媒の方に溶解し易いが、上記Ｗ相分離工程の直後はゲル化体の表面に吸着している。
【００５４】
そのためこの抽出除去工程を行わないと、得られた球状金属酸化物が用いた界面活性剤を含んだ状態のものとなってしまう。そこで当該界面活性剤の抽出除去操作を行うことにより、界面活性剤を吸着していない球状金属酸化物を得ることができる。界面活性剤の抽出除去は、上記解乳によりＷ相とＯ相が２相に分かれた状態において、少なくともＷ相を５０℃以上に加温する。効率を高めるためにミキサー等により、攪拌することも好ましい。
【００５５】
加温の温度範囲としては少なくともＷ相が５０℃以上である必要があり、好ましくは５０〜８０℃程度、より好ましくは６０〜７０℃程度である。むろんＯ相も一緒に加熱してもよい。本発明の特徴は、このような高い温度をかける点にある。室温程度では、例えば溶媒を複数回取り替えるなどしても、界面活性剤は容易に除去することができない。
【００５６】
またミキサー等による攪拌を行う場合、攪拌動力としては０．１〜３．０ｋＷ／ｍ３、好ましくは０．５〜１．５ｋＷ／ｍ３、攪拌時間としては０．５〜２４時間、好ましくは１〜５時間程度である。
【００５７】
また、上記加温操作は、本発明の球状金属酸化物を構成する粒子を高強度にする目的で行われる、熟成（エージング（ａｇｉｎｇ））を同時に進行させる。この熟成により、ゲル化反応（脱水縮合反応）をさらに進行させることは、細孔量の大きな球状金属酸化物を得る上で、好ましい。なお攪拌を行わない状態で加熱することにより、抽出とは別操作として熟成を行ってもよい。該別操作としての熟成は、界面活性剤の抽出の前及び／又は後に行うことができる。
【００５８】
界面活性剤の抽出が十分に行われたかどうかを確認する手段としては、Ｏ相側に含まれる界面活性剤の量を、ＮＭＲ、ガスクロマトグラフィー、液体クロマトグラフィー等により測定する方法が挙げられる。
【００５９】
（Ｗ相回収工程）
本発明の球状金属酸化物の製造方法において、上記界面活性剤の抽出除去工程の後に、ゲル化体を含んだ前記Ｗ相の回収を行う。具体的にはデカンテーション等により、Ｏ相を分離除去することができる。
【００６０】
また、分離除去したＯ相には界面活性剤が回収されており、Ｗ／Ｏエマルジョン作成のための疎水性有機溶媒及び界面活性剤として再利用することが可能である。疎水性有機溶媒には、ＷＯ相分離のために加えた親水性有機溶媒も数％含まれるが、Ｗ／Ｏエマルションの形成のためには、通常は問題とならない。なおＷＯ相分離の際に加える親水性有機溶媒の量を、ＷＯ相分離が起こる程度に少なくしておけば、再利用してもＷ／Ｏエマルションの形成がしやすい。また、する、蒸留等の操作により、親水性有機溶媒と疎水性有機溶媒を分離するといった操作を行えばよい。水洗除去も可能である。
【００６１】
また、疎水性有機溶媒は、揮発する場合があるが、その際には適時追加することにより量を調整することが好ましい。
【００６２】
（ゲル化体回収工程−１）
当該Ｗ相に含まれるゲルを、ろ過回収し、必要な場合には水洗により硫酸塩、炭酸塩等の塩類の除去を行った後に、乾燥をすることで、球状金属酸化物を得ることができる。
【００６３】
（疎水化処理工程）
また、前記の界面活性剤の抽出除去、熟成操作（加温工程）を行った後に、ゲル化体回収工程の前に疎水化剤による処理を行うことができる。当該疎水化剤による処理を行った場合には、乾燥時に生じる収縮を抑制することが可能となるため、細孔容量のより大きな球状金属酸化物を得ることができる。また、製造された球状金属酸化物は、疎水性となるため、経時劣化の原因となる水分の吸着が少なく、疎水性の樹脂等への馴染みが良いものとなる。
【００６４】
上記の疎水化剤による処理を行う場合には、当該処理に先立ち前記Ｗ相の回収（Ｏ相の除去）を行うことにより、効率的に疎水化剤による処理を行うことができる。なおここで、Ｗ相とＯ相は１００％分離される必要はないが、除去後に残存するＯ相の量としては、３０ｗｔ％以下が好ましく、さらに好ましくは２０ｗｔ％以下である。
【００６５】
本発明の製造方法において、疎水化処理する場合に用いる疎水化剤としては、一般的にはシリル化剤と呼ばれるものを好適に用いることができる。当該シリル化剤としては金属酸化物表面に存在するヒドロキシ基：
Ｍ−ＯＨ    （１）
[式（１）中、Ｍは金属原子を表す。式（１）においてはＭの残りの原子価は省略されている。]
と反応し、これを
（Ｍ−Ｏ−）（４−ｎ）ＳｉＲｎ      （２）
［式（２）中、ｎは１〜３の整数であり、Ｒは炭化水素基であり、ｎが２以上である場合には、複数のＲは同一でも相互に異なっていてもよい。］
へと変換することが可能なシリル化剤を一例として挙げることができる。このようなシリル化剤を用いてシリル化処理を行うことにより、金属酸化物表面のヒドロキシ基が疎水性のシリル基でエンドキャッピングされて不活性化されるので、表面ヒドロキシ基相互間での脱水縮合反応を抑制できる。よって、乾燥収縮を抑制できるので、大きなＢＪＨ細孔容積を有する球状金属酸化を得ることが可能になる。
【００６６】
上記のシリル化剤としては、以下の一般式（３）〜（５）で示される化合物が知られている。
【００６７】
ＲｎＳｉＸ（４−ｎ）      （３）
［式（３）中、ｎは１〜３の整数を表し；Ｒは炭化水素基等の疎水基を表し；Ｘはヒドロキシ基を有する化合物との反応においてＳｉ原子との結合が開裂して分子から脱離可能な基（脱離基）を表す。ｎが２以上のとき複数のＲは同一でも異なっていてもよい。また、ｎが２以下のとき複数のＸは同一でも異なっていてもよい。］
【００６８】
【化１】
2014210671.tif 000002
【００６９】
［式（４）中、Ｒ１はアルキレン基を表し；Ｒ２及びＲ３は各々独立に炭化水素基を表し；Ｒ４及びＲ５は各々独立に水素原子又は炭化水素基を表す。］
【００７０】
【化２】
2014210671.tif 000003
【００７１】
［式（５）中、Ｒ６及びＲ７は各々独立に炭化水素基を表し、ｍは３〜６の整数を表す。複数のＲ６は同一でも異なっていてもよい。また、複数のＲ７は同一でも異なっていてもよい。］
上記式（３）において、Ｒは炭化水素基であり、好ましくは炭素数１〜１０の炭化水素基であり、より好ましくは炭素数１〜４の炭化水素基であり、特に好ましくはメチル基である。
【００７２】
Ｘで示される脱離基としては、塩素、臭素等のハロゲン原子；メトキシ基、エトキシ基等のアルコキシ基；−ＮＨ−ＳｉＲ３で示される基（式中、Ｒは式（２）におけるＲと同義である）等を例示できる。
【００７３】
上記式（３）で示されるシリル化剤を具体的に例示すると、クロロトリメチルシラン、ジクロロジメチルシラン、トリクロロメチルシラン、モノメチルトリメトキシシラン、モノメチルトリエトキシシラン、ヘキサメチルジシラザン等が挙げられる。反応性が良好である点で、クロロトリメチルシラン、ジクロロジメチルシラン、トリクロロメチルシラン及び／又はヘキサメチルジシラザンが特に好ましい。
【００７４】
脱離基Ｘの数（４−ｎ）に応じて、金属酸化物骨格上のヒドロキシ基と結合する数は変化する。例えば、例えば、ｎが２であれば：
（Ｍ−Ｏ−）２ＳｉＲ２      （６）
という結合が生じることになる。また、ｎが３であれば：
Ｍ−Ｏ−ＳｉＲ３      （７）
という結合が生じることになる。このようにヒドロキシ基がシリル化されることにより、シリル化処理がなされる。
【００７５】
上記式（４）において、Ｒ１はアルキレン基であり、好ましくは炭素数２〜８のアルキレン基であり、特に好ましくは炭素数２〜３のアルキレン基である。
【００７６】
上記式（４）において、Ｒ２及びＲ３は各々独立に炭化水素基であり、好ましい基としては、式（２）におけるＲと同様の基を挙げることができる。Ｒ４は水素原子又は炭化水素基を示し、炭化水素基である場合には、好ましい基としては、式（２）におけるＲと同様の基を挙げることができる。この式（４）で示される化合物（環状シラザン）でゲル化体を処理した場合には、ヒドロキシ基との反応によりＳｉ−Ｎ結合が開裂するので、ゲル化体中の金属酸化物（ここではシリカである。）骨格表面上には
（Ｍ−Ｏ−）２ＳｉＲ２Ｒ３      （８）
という結合が生じることになる。このように上記式（４）の環状シラザン類によっても、ヒドロキシ基がシリル化され、シリル化処理がなされる。
【００７７】
上記式（４）で示される環状シラザン類を具体的に例示すると、ヘキサメチルシクロトリシラザン、オクタメチルシクロテトラシラザン等が挙げられる。
【００７８】
上記式（５）において、Ｒ６及びＲ７は各々独立に炭化水素基であり、好ましい基としては、式（２）におけるＲと同様の基を挙げることができる。ｍは３〜６の整数を示す。この式（５）で示される化合物（環状シロキサン）でゲル化体を処理した場合、ゲル化体中の金属酸化物骨格表面上には、
（Ｍ−Ｏ−）２ＳｉＲ６Ｒ７      （９）
という結合が生じることになる。このように上記式（５）の環状シロキサン類によっても、ヒドロキシ基がシリル化され、シリル化処理がなされる。
【００７９】
上記式（５）で示される環状シロキサン類を具体的に例示すると、ヘキサメチルシクロトリシロキサン、オクタメチルシクロテトラシロキサン、デカメチルシクロペンタシロキサン等が挙げられる。
【００８０】
上記のシリル化処理の際に使用する処理剤の量としては、処理剤の種類にもよるが、例えば金属酸化物がシリカであり、ジメチルジクロロシランを処理剤として用いる場合には、金属酸化物（シリカ）１００重量部に対して３０〜１５０重量部が好適である。
【００８１】
上記の疎水化処理の条件は、分離したＷ相に対して、疎水化処理剤を加え、一定時間反応させることにより行うことができる。例えば金属酸化物がシリカであり、シリル化処理剤としてジメチルジクロロシランを用い、処理温度を５０℃とした場合には、４〜１２時間程度以上保持することで行うことでき、オクタメチルシクロテトラシロキサンを用い、処理温度を７０℃とした場合には６〜１２時間程度以上保持することで行うことができる。
【００８２】
また、シリル化処理剤としてオクタメチルシロクテトラシロキサン等の環状シロキサン類を用いる場合には、塩酸を添加することで溶液のｐＨを０．３〜１．０とすることが、反応の効率を高める上で好ましい。
【００８３】
当該シリル化処理工程においては、Ｗ相中への処理剤の溶解度を高めて、反応の効率を高める目的で、水溶性有機溶媒を加えることが好ましい。この水溶性有機溶媒としては、アセトン、メタノール、エタノール、イソプロピルアルコール等が挙げられる。このうち、イソプロピルアルコールを好適に用いることができる。
【００８４】
上記水溶性有機溶媒は、Ｗ相中の濃度が、２０〜８０ｗｔ％程度になるように加えることが好ましい。前期のＷ相分離工程を行う際に、水溶性有機溶媒を加えた場合には、疎水化処理の際にもそのまま使用することができ、好適な濃度になるように更に水溶性有機溶媒を追加することもできる。
【００８５】
（ゲル化体抽出工程）
本発明の製造方法において、上記方法で疎水化処理を行った場合には、球状金属酸化物は水性溶媒に分散した状態になっている。この分散液から球状金属酸化物を回収するには、そのまま濾過してもよいが、好ましくはゲル化体を一旦疎水性有機溶媒に抽出し、その後に濾過することが好ましい。このように一旦疎水性有機溶媒に抽出することで、細孔容積がさらに大きい球状金属酸化物を得ることが可能となる。
【００８６】
ゲル化体抽出に用いる疎水性有機溶媒のとしては、後の乾燥工程の際、乾燥収縮を起こさないために表面張力が小さなものが好ましい。具体的にはヘキサン、ヘプタン、ジクロロメタン、メチルエチルケトン、トルエン等を用いることができ、好適にはヘキサン、ヘプタン、トルエンを用いることが出来る。
【００８７】
具体的には、疎水化処理を行ったゲル化体の水性分散液に上記疎水性有機溶媒を加え、攪拌を行うことにより疎水化されたゲル化体が疎水性有機溶媒側に抽出されてくる。用いる疎水性有機溶媒の量は、再度、Ｏ相とＷ相の２層に分離する程度であれば良いが、一般的に、水性分散液１００体積部に対して１００〜２００体積部程度である。
【００８８】
上記の疎水性有機溶媒への抽出を行った後に、ゲル化体に含まれる塩分や、疎水性有機溶媒中に含まれる硫酸塩等を除去するために、当該有機溶媒を水或いはアルコールの水溶液で洗浄を行うことが好ましい。この洗浄操作は、公知の方法で行うことができる。洗浄効率を上げる上では、数十ｗｔ％程度のイソプロピルアルコールの水溶液を用いることが好ましい。また、疎水性有機溶媒の沸点を超えない範囲で、高温にすることが洗浄効率を高める上では好ましい。通常は、５０〜７０℃の範囲で行うことができる。
【００８９】
（ゲル化体回収工程−２）
本発明の製造方法において、上記のゲル化体抽出工程を行った場合には、引き続きゲル化体回収工程を行うことができる。すなわち、疎水性有機溶媒に分散しているゲルを濾別し、疎水性有機溶媒を除去(乾燥)する。乾燥する際の温度は、溶媒の沸点以上で、表面処理剤の分解温度以下であることが好ましく、圧力は常圧ないし減圧下で行うことが好ましい。
【００９０】
本発明に関する上記説明では、金属酸化物が主にシリカである形態の球状金属酸化物の製造方法を主に例示したが、本発明は当該形態に限定されるものではない。
【００９１】
例えば、前述した金属アルコキサイドを原料として用いる方法でシリカ−チタニア複合酸化物を得ようとする場合には、テトラエトキシシラン等のアルコキシシランとテトラブトキシチタン等のアルコキシチタンとを所望のモル比で混合、酸性条件下で加水分解して水性ゾルを得、これをＷ相として上記と同様の手順により製造することが出来る。
【００９２】
また上述の金属酸化物ゾル調整工程において、例えば、ケイ酸ナトリウムとアルミン酸ナトリウムとを混合したものに酸を作用させて混合ゾルを調製する、あるいは、ケイ酸ナトリウムに酸を作用させることにより得たシリカゾルと、アルミニウムトリエトキシドの加水分解により得たアルミナゾルとを混合することによって混合ゾルを調製する手順の後、該混合ゾルを上記エマルション形成工程以降の工程に供することにより、金属酸化物がシリカ−アルミナ複合酸化物である形態の球状金属酸化物を製造する形態とすることも可能である。
【００９３】
また、金属酸化物がシリカ−アルミナ複合酸化物以外の複合金属酸化物である形態も、例えば、上記公知の手法によって個別に調製した複数の金属水酸化物ゾルを適当な混合比で混合することによって所望の金属組成比を有する混合ゾルを調製し、該混合ゾルを上記エマルション形成工程以降の工程に供することにより、製造することが可能である。
【００９４】
上述の本発明の製造方法によれば、得られる金属酸化物は界面活性剤を含有していない。界面活性剤が吸着しているか否かについては、固体ＮＭＲにより、測定対象となる球状金属酸化物を測定し、得られるスペクトルに界面活性剤のピークが存在するか否かにより、確認することができる。
【００９５】
当該固体ＮＭＲの条件を詳しく述べると、内標準として界面活性剤とケミカルシフトが重ならない物質を測定対象となるシリカに対して添加し、内標準と界面活性剤とのピーク比により、界面活性剤の量を測定する。この際、界面活性剤の吸着量が既知のサンプルを用いて、検量線をあらかじめ作成しておく。測定対象となる核は、Ｃ１３であり、ＣＰ／ＭＡＳ（Ｃｒｏｓｓ  Ｐｏｌａｒｉｚａｔｉｏｎ／Ｍａｇｉｃ  Ａｎｇｌｌ  Ｓｐｉｎｎｉｇ）の手法を用いる。当該内標準としては、アダマンタン、グリシン、ヘキサメチルベンゼン等を好適に用いることができる。
【００９６】
本発明の製造方法によって得られる球状金属酸化物は、前記乾燥後には粉末状を呈している。該粉末を構成する個々の独立粒子（二次粒子）は、その平均円形度が０．８以上であることが通常である。更に好ましくは０．８５以上である。なお「平均円形度」とは、走査型電子顕微鏡（ＳＥＭ）を用いて、二次電子検出、低加速電圧（１ｋＶ〜３ｋＶ）、倍率１０００倍で観察したＳＥＭ像を得、個々の粒子について下記式（１０）によって定義される値Ｃ（円形度）を求め（画像解析）、この円形度Ｃを２０００個以上の粒子について相加平均値として出した値である（画像解析法）。なおこの際、一個の凝集粒子を形成している粒子群は１粒子として計数する。
【００９７】
Ｃ＝４πＳ／Ｌ２  （１０）
［式（１０）において、Ｓは当該粒子が画像中に占める面積（投影面積）を表す。Ｌは画像中における当該粒子の外周部の長さ（周囲長）を表す。］
平均円形度が０．８より大きくなって１に近くなるほど、当該球状金属酸化物を構成する個々の粒子は真球に近い形状となり、凝集粒子も少なくなる。よって平均円形度が高ければ、例えば化粧品添加剤として利用したときにローリング性が良くなり、優れた触感が得られる。
【００９８】
ＢＥＴ法による比表面積（ＢＥＴ比表面積）は通常４００〜１０００ｍ２／ｇであり、多くの場合４００〜８５０ｍ２／ｇである。比表面積が大きいほど、球状金属酸化物の独立粒子（二次粒子）の多孔質構造（網目構造）を構成する一次粒子の粒子径が小さいことを示す。よってＢＥＴ比表面積が大きいほど、化粧品の添加剤に用いた際に増粘効果が高まる。これによって皮膚または頭髪等に化粧品を塗布した際、液垂れを防止することが可能である。しかしながら本発明の方法によっても１０００ｍ２／ｇを超えて大きいものを得ることは困難である。
【００９９】
また通常は、ＢＪＨ法による細孔容積が２〜８ｍＬ／ｇであり、レーザー回折式測定による粒度分布におけるメジアン径が１〜５０μｍの範囲にある。
【実施例】
【０１００】
以下、本発明を具体的に説明するため、実施例を示す。ただし本発明はこれらの実施例のみに制限されるものではない。
【０１０１】
＜評価方法＞
実施例１〜４及び比較例１、２で製造した球状金属酸化物に対して、以下の項目について試験を行った。
【０１０２】
（界面活性剤吸着量の測定）
界面活性剤の吸着量は、固体ＮＭＲ（Ｂｒｕｋｅｒ  Ｂｉｏｓｐｉｎ製ＡＶＡＮＣＥII  ５００）により測定した。４ｍｍのセルを用い、ＭＡＳ回転数は７０００Ｈｚ、内標準物質としてグリシンを５％添加した。積算回数は、８１９２回とした。
【０１０３】
（平均円形度、および画像解析によるメジアン径の測定）
２０００個以上の球状金属酸化物についてＳＥＭ（日立ハイテクノロジーズ製Ｓ−５５００、加速電圧３．０ｋＶ、二次電子検出）を用いて倍率１０００倍で観察したＳＥＭ像を画像解析し、平均円形度、及びメジアン径を算出した。なお、平均円形度の算出は、以下の式に従った。
【０１０４】
Ｃ＝４πＳ／Ｌ２
［上記式において、Ｓは当該粒子が画像中に占める面積（投影面積）を表す。Ｌは画像中における当該粒子の外周部の長さ（周囲長）を表す。］
（レーザー回折による粒度分布、メジアン径の測定）
４０ｍｌのイソプロピルアルコールに対して当該球状金属酸化物を０．１ｇ添加し、シャープマニュファクチュアリング株式会社製のＵＴ−１０５Ｓを用いて、出力１００ｗで６分間分散させた。その分散液の粒度分布を日揮装置株式会社社製  Ｍｉｃｒｏｔｒａｃ  ＭＴ３０００を用いて測定を行った。溶媒の屈折率は１．３８とし、粒子の屈折率は１．４６とした。得られた粒度分布から、体積分布に対するメジアン径を評価した。
【０１０５】
（その他の物性値の測定）
ＢＥＴ比表面積、ＢＪＨ細孔容積、及び細孔半径のピークの測定は、日本ベル株式会社製ＢＥＬＳＯＲＰ−ｍｉｎｉにより行った。測定の前処理として、測定対象となるサンプルを、１ｋＰａ以下の真空下において、２００℃の温度で３時間以上乾燥させた。その後、液体窒素温度における窒素の吸着側のみの吸着等温線を取得した。その後、ＢＥＴ法、ＢＪＨ法により解析を行った。細孔半径のピークは、細孔半径の対数による累積細孔容積（体積分布曲線）が最大のピーク値をとる細孔半径の値である。
【０１０６】
＜実施例１＞
（金属酸化物ゾル生成工程）
３号ケイ酸ソーダの溶液を希釈し、ＳｉＯ２：１５０ｇ／Ｌ、Ｎａ２Ｏ：５１ｇ／Ｌの濃度に調整した。また、１０３ｇ／Ｌに濃度調整した硫酸を準備した。硫酸１００ｍｌに対して、撹拌しながらｐＨが３になるまでケイ酸ソーダを加え、シリカゾルを作成した。
【０１０７】
（Ｗ／Ｏエマルション形成工程）
シリカゾル１００ｍLを分取し、ソルビタンモノオレート２．４ｇを溶解した２４１ｍｌのヘプタンを添加して、ホモジナイザー（ＩＫＡ製、Ｔ２５ＢＳ１）を用いて、１１０００回転／分の条件で５分間攪拌することにより、Ｗ／Ｏエマルションを得た。
【０１０８】
（ゲル化工程）
得られたＷ／ＯエマルションにＳｉＯ２：１５０ｇ／Ｌ、Ｎａ２Ｏ：５１ｇ／Ｌケイ酸ソーダを加えてｐＨ５になるように調整した。
【０１０９】
（ＷＯ相分離工程）
イソプロピルアルコール３８ｍＬと水５０ｍｌを加えて攪拌羽で攪拌しながらＯ相とＷ相を分離した。
【０１１０】
（界面活性剤の抽出工程）
翼径６０ｍｍ、翼幅２０ｍｍ、傾斜角４５度の４枚パドル翼を用い、３００ｒｐｍの条件で撹拌しながら、６０℃のウォーターバスで３時間保持することにより、界面活性剤の抽出とゲルの熟成を行った。ヘプタン相に含まれるポリオキシエチレンソルビタンモノオレートの量を分析し、加えた全量がヘプタン相に抽出されていることを確認した。
【０１１１】
（Ｗ相回収工程）
デカンテーションにより、Ｏ相とＷ相を分離し、Ｗ相のみを回収した。
【０１１２】
（ゲル化体回収工程−１）
Ｗ相をデカンテーションし、上澄みを捨てた後に、水を加えかき混ぜる操作を、上澄みの水の伝導率が１００μＳ／ｃｍ以下になるまで繰り返し、ゲル中に含まれる塩分を除去した。Ｗ相を吸引濾過することでゲル化体を回収し、１５０℃の条件で１２時間、真空乾燥器により乾燥した。このようにして得られた球状金属酸化物の物性を表1に示す。
【０１１３】
＜実施例２＞
実施例１のＷ相回収工程に引き続き、以下に示す疎水化処理工程、ゲル化体抽出工程、ゲル化体回収、乾燥工程を行った。
【０１１４】
（疎水化処理工程）
イソプロピルアルコール１０８ｍｌ、３５％塩酸を１０ｇ、オクタメチルシクロテトラシロキサンを４ｇ添加し、攪拌しながら７０℃のウォーターバスで２４時間保持することにより、疎水化処理を行った。
【０１１５】
（ゲル化体抽出工程）
処理後、攪拌羽で攪拌しながらトルエン１００ｍLを加え、ゲル化体を抽出し、該トルエン相をイオン交換水１００ｍLで３回洗浄を行った。
【０１１６】
（ゲル化体回収工程−２）
得られた疎水化処理化後のゲル化体を吸引濾過機により濾別した。ゲル化体１５０℃の条件で１２時間、真空乾燥器により乾燥した。このようにして得られた球状金属酸化物の物性を表１に示す。
【０１１７】
＜実施例３＞
ゲル化工程において、調整するｐＨを５から６に変化させた以外は、実施例２と同様に操作を行った。得られた球状金属酸化物の物性を表１に示す。
【０１１８】
＜実施例４＞
Ｗ／Ｏエマルション形成工程において、ソルビタンモノオレートの添加量を１．２ｇ、ホモジナイザーによる撹拌速度を３４００回転とした以外は、実施例３と同様に操作を行った。得られた球状金属酸化物の物性を表１に示す。
【０１１９】
＜実施例５＞
Ｗ／Ｏエマルション形成におけるＯ相と界面活性剤として、実施例２のＷＯ相分離工程の際に回収した物を用いた。回収したＯ相の組成は、ヘプタンが１５５ｇ（２２７ｍｌ）、イソプロピルアルコールが６ｇ（８ｍｌ）、ソルビタンモノオレートが２．４ｇであった。この回収したＯ相にヘプタンを１０ｇ（１５ｍｌ）追加して、本実施例のＷ／Ｏエマルション形成におけるＯ相として使用した。それ以外については、実施例２と同様に操作を行った。得られた球状金属酸化物の物性を表1に示す。
【０１２０】
＜比較例１＞
界面活性剤の抽出工程を行わない以外は、実施例１と同様に操作を行った。得られた球状金属酸化物の物性を表１に示す。
【０１２１】
＜比較例２＞
ゲルの熟成工程を行う前に、Ｗ相回収工程を行い、その後撹拌しながら６０℃のウォーターバスに３時間保持することで、ゲルの熟成工程を行った、すなわち界面活性剤の抽出を行わなかった以外は、実施例３と同様に操作を行った。得られた球状金属酸化物の物性を表1に示す。
【０１２２】
【表１】
2014210671.tif 000004
【０１２３】
＜比較例３＞
特許第４９６０５３４号に記載された方法に準じて球状金属酸化物を製造した。
【０１２４】
即ち、３号ケイ酸ソーダの溶液を希釈し、ＳｉＯ２：１５０ｇ／Ｌ、Ｎａ２Ｏ：５１ｇ／Ｌの濃度に調整した。また、１０３ｇ／Ｌに濃度調整した硫酸を準備した。ケイ酸ソーダの溶液を１．０８Ｌ／分、硫酸を０．９９Ｌ／分の条件で、配管内で衝突混合することにより、シリカゾルを作成した。取得したシリカゾルのｐＨは、２．９であった。
【０１２５】
このシリカゾルに６００ｍＬのヘキサンを加え、ソルビタンモノオレートを１．６ｇ添加し、ホモジナイザー（ＩＫＡ製、Ｔ２５ＢＳ１）を用いて、１１０００回転の条件で４分攪拌し、Ｗ／Ｏエマルジョンを形成した。そのエマルジョンに対して、ミキサーで攪拌しながら、５％のアンモニア水を加え、ゾル中のｐＨが６になるように調整した。そのまま５分間攪拌を続けた後に、水を４００ｍｌ添加し、水層を分離し、ゲルを取得した。
【０１２６】
ゲルをカラムに入れ、２Ｌのイオン交換水で洗浄した。最後にカラムから排出された洗浄水の電気伝導度は４２μＳ／ｃｍであった。その後、２Ｌのエタノールで溶媒置換した後に、１．２Ｌのヘキサンにより溶媒置換を行った。ゲルにヘキサンを追加することで、全体の容量を８００ｍｌとし、トリメチルクロロシラン４０ｇを添加した。その後、５０℃において、２４時間保持した。
【０１２７】
疎水化処理後のゲルを、吸引濾過により濾別し、ヘキサン８００ｍｌで洗浄した。ゲルの乾燥を常圧下、窒素を流通させながら行った。乾燥の温度、時間は、４０℃で３時間、５０℃で２時間、１５０℃で１２時間とした。
【０１２８】
このようにして得られた球状金属酸化物には、１ｗｔ％の界面活性剤が含まれていた。また他の物性は、比表面積が７１０ｍ２／ｇ、細孔容積が５．６ｍｌ／ｇ、細孔半径のピークが２２ｎｍにあり、レーザー回折による粒度分布のメジアン径は１５μｍ、画像解析によるメジアン径は８μｍであった。平均円形度は０．９０を示した。